(57)【要約】  【課題】高精度で再現性に優れ、信頼性の高い研磨スラリーの分析方法を提供すること。【解決手段】シリコンウェーハを研磨することによって得られた研磨スラリー中の汚染物を分析する方法において、前記研磨スラリー中のシリコン成分を溶解してシリコン溶液とする溶解工程と、前記シリコン溶液２を蒸発乾固させる乾燥工程と、前記蒸発乾固させた前記残留物４中のシリコン成分を除去する除去工程と、前記除去工程後の残渣５を回収する回収工程とを備えるシリコンウェーハの研磨スラリーの分析方法とする。【選択図】図１
2008020339.tif 000002
【特許請求の範囲】
【請求項１】
シリコンウェーハを研磨していない研磨スラリー及びシリコンウェーハを研磨することによって得られた研磨スラリー中の汚染物を分析する方法において、
前記研磨スラリー中のシリコン成分を溶解してシリコン溶液とする溶解工程と、
前記シリコン溶液を蒸発乾固させる乾燥工程と、
前記蒸発乾固させた残留物中のシリコン成分を除去する除去工程と、
前記除去工程後の残渣を回収する回収工程とを備えることを特徴とするシリコンウェーハの研磨スラリーの分析方法。
【請求項２】
前記乾燥工程が、製造用シリコンウェーハ上で前記シリコン溶液を加熱する工程であることを特徴とする請求項１に記載のシリコンウェーハの研磨スラリーの分析方法。
【請求項３】
前記乾燥工程において６０〜１００℃に加熱することを特徴とする請求項２に記載のシリコンウェーハの研磨スラリーの分析方法。
【請求項４】
前記除去工程が、製造用シリコンウェーハ上で前記残留物を加熱することによりシリコン成分を揮発させる工程を含むことを特徴とする請求項２または請求項３に記載のシリコンウェーハの研磨スラリーの分析方法。
【請求項５】
前記除去工程において２００〜４００℃に加熱することを特徴とする請求項２〜請求項４のいずれかに記載のシリコンウェーハの研磨スラリーの分析方法。
【請求項６】
前記研磨スラリー中の有機物を分解する分解工程を備えることを特徴とする請求項１〜請求項５のいずれかに記載のシリコンウェーハの研磨スラリーの分析方法。
【請求項７】
前記分解工程が、前記有機物をマイクロウェーブによって加熱することにより分解する工程であることを特徴とする請求項６に記載のシリコンウェーハの研磨スラリーの分析方法。
【請求項８】
前記回収工程が、前記除去工程後の残渣を溶媒に定容回収して分析用溶液とする工程であり、
前記回収工程後、前記分析用溶液を原子吸光分析装置及び誘導結合プラズマ質量分析装置により分析することを特徴とする請求項１〜請求項７のいずれかに記載のシリコンウェーハの研磨スラリーの分析方法。
【発明の詳細な説明】
【技術分野】
【０００１】
本発明は、シリコンウェーハを研磨していない研磨スラリー(新品のスラリー)及びシリコンウェーハを研磨することによって得られた研磨スラリー中の汚染物を分析する方法に関し、特に、高精度で再現性に優れ、信頼性の高い研磨スラリーの分析方法に関する。
【背景技術】
【０００２】
シリコンウェーハ中の汚染物を分析する方法として、シリコンウェーハを研磨していない研磨スラリー(新品のスラリー)を直接分析することによりシリコンウェーハへの汚染量を予測する方法やシリコンウェーハを研磨することによって得られた研磨スラリー中の汚染物を分析する方法が知られている。研磨スラリーの分析方法は、特に、シリコンウェーハの製造工程内やシリコンウェーハを用いた半導体の製造工程内においてシリコンウェーハの汚染原因を調査する際に用いる分析法として好適である。
従来、研磨スラリーの分析方法として、研磨スラリー中にＨＦを添加して研磨スラリー中に含まれているＳｉＯ２などのシリコン成分を溶解させ、得られた溶解液を直接原子吸光分析装置（ＡＡＳ）により分析する方法がとられていた。
【発明の開示】
【発明が解決しようとする課題】
【０００３】
しかしながら、上述した従来の研磨スラリーの分析方法では、分析精度が悪く、精度良く分析することが困難であった。このため、上述した従来の分析方法で研磨スラリーを分析したとしても、Siや有機物などのマトリックスが存在している為に分析精度が悪く、シリコンウェーハが汚染されるかどうかの判断が出来ない場合があった。しかも、近年、研磨スラリー中の汚染レベルが低くなってきている。このため、より高精度で高感度な分析方法が求められていた。
また、上述した従来の研磨スラリーの分析方法は、再現性が悪く、十分な信頼性が得られなかった。
【０００４】
本発明は、上記事情に鑑みてなされたものであり、高精度で再現性に優れ、信頼性が高く、高感度に研磨スラリーの分析方法を提供することを目的とする。
【課題を解決するための手段】
【０００５】
上記課題を解決するために、本発明のシリコンウェーハの研磨スラリーの分析方法は、シリコンウェーハを研磨していない研磨スラリー(新品のスラリー)及びシリコンウェーハを研磨することによって得られた研磨スラリー中の汚染物を分析する方法において、前記研磨スラリー中のシリコン成分を溶解してシリコン溶液とする溶解工程と、前記シリコン溶液を蒸発乾固させる乾燥工程と、前記蒸発乾固させた残留物中のシリコン成分を除去する除去工程と、前記除去工程後の残渣を回収する回収工程とを備えることを特徴とする。
上記のシリコンウェーハの研磨スラリーの分析方法においては、前記乾燥工程が、製造用シリコンウェーハ上で前記シリコン溶液を加熱する工程である方法とすることができる。
上記のシリコンウェーハの研磨スラリーの分析方法においては、前記乾燥工程において６０〜１００℃に加熱することを特徴とする方法とすることができる。
また、上記のシリコンウェーハの研磨スラリーの分析方法においては、前記除去工程が、製造用シリコンウェーハ上で前記残留物を加熱することによりシリコン成分を揮発させる工程を含む方法とすることができる。
上記のシリコンウェーハの研磨スラリーの分析方法においては、前記除去工程において２００〜４００℃に加熱する方法とすることができる。
また、上記のシリコンウェーハの研磨スラリーの分析方法においては、前記研磨スラリー中の有機物を分解する分解工程を備える方法とすることができる。
上記のシリコンウェーハの研磨スラリーの分析方法においては、前記分解工程が、前記有機物をマイクロウェーブによって加熱することにより分解する工程である方法とすることができる。
また、上記のシリコンウェーハの研磨スラリーの分析方法においては、前記回収工程が、前記除去工程後の残渣を溶媒に定容回収して分析用溶液とする工程であり、前記回収工程後、前記分析用溶液を原子吸光分析装置及び誘導結合プラズマ質量分析装置により分析する方法とすることができる。
【０００６】
本発明者は、鋭意研究を行ない、前記研磨スラリー中のシリコン成分を溶解してシリコン溶液とした後、得られたシリコン溶液を蒸発乾固させる乾燥工程と、前記蒸発乾固させた残留物中のシリコン成分を除去する除去工程と、前記除去工程後の残渣を回収する回収工程とを備えることにより、研磨スラリー中の汚染物を高い精度で分析できるとともに、高い再現性が得られることを見出した。
【０００７】
本発明において乾燥工程は、上述したように、製造用シリコンウェーハ上で前記シリコン溶液を加熱する方法とすることができるが、例えば、テフロン（登録商標）などからなるビーカー内にシリコン溶液を入れて加熱する方法であってもよい。
【０００８】
本発明において用いられる「製造用シリコンウェーハ」とは、シリコン基板製造工程において最終洗浄工程を経たシリコンウェーハであって、表面およびＢｕｌｋ中に存在する金属などの汚染物が存在しないものである。
【０００９】
また、乾燥工程の温度は、シリコン溶液中の水分を蒸発させることによりシリコン溶液を蒸発乾固できればよく、６０〜１００℃とすることができる。乾燥工程の温度が６０℃未満であると、シリコン溶液を効率よく乾燥できないため、好ましくない。
また、乾燥工程の温度が１００℃を越えると、シリコン溶液が激しく煮沸し、シリコン溶液が飛散して回収できなくなる虞があるため、好ましくない。
【００１０】
本発明において除去工程は、上述したように、製造用シリコンウェーハ上で蒸発乾固させた残留物を加熱することにより、残留物中のシリコン成分を揮発させる工程を含む方法とすることができるが、除去工程は、蒸発乾固させた残留物の存在するビーカー内に、ＨＦ、ＨＮＯ３、Ｈ２ＳＯ４ＨＣｌ、Ｈ２Ｏなどの薬液を入れて加熱して、残留物中のシリコン成分を分離して除去する方法であってもよい。
また、除去工程においては、残留物中のシリコン成分だけでなく、残留物中の有機物も同時に除去することが望ましい。
【００１１】
また、除去工程の温度は、残留物中のシリコン成分を揮発させることができればよく、２００〜４００℃とすることができる。
残留物中のシリコン成分は、シリコンが溶解した後に副反応で生成したものであり、通常、ジアンモニウムシリコンヘキサフロライド（（ＮＨ４）2ＳｉＦ6）のシリコン塩として存在している。（（ＮＨ４）2ＳｉＦ6）のシリコン塩は、２００〜４００℃に加熱すると熱分解を起こして昇華する。本発明の除去工程において２００〜４００℃、より好ましくは２５０〜３５０℃に加熱することで、シリコン成分を十分に、かつ、短時間で揮発させることができる。
除去工程の温度が２００℃未満であると、シリコン成分を十分に揮発させることができない虞が生じる。また、除去工程に必要な時間が長くなるため好ましくない。また、除去工程の温度が４００℃を越えると、製造用シリコンウェーハ中に金属不純物が拡散し、回収率が悪くなる場合があるため好ましくない。
【００１２】
また、一般に、研磨スラリー中には、４ｗｔ％〜５０ｗｔ％のシリコン成分のほかに、界面活性剤やキレート剤やアミン類などの有機物が含まれている。表１に一般的な研磨スラリー中のシリコン成分量と有機物量および有機物の種類を示す。
【００１３】
【表１】
2008020339.tif 000003
【００１４】
このような有機物が除去工程後の残渣中に含まれていると、分析装置が有機物によって汚染されて分析精度が十分に得られない虞がある。具体的には、例えば、分析装置として原子吸光分析装置(AAS)を用いた場合には、研磨スラリー中の有機物によって装置導入系のサンプリングが十分されない為、分析精度が悪くなる問題や、誘導結合プラズマ質量分析装置(ICP-MS)では装置導入系の詰まりを引き起こす問題がある。その為、研磨スラリー中の汚染物を分析できない場合があった。
これに対し、前記研磨スラリー中の有機物を分解する分解工程を備える方法とすることで、有機物に起因する悪影響を回避することができ、より一層、研磨スラリー中の汚染物を高い精度で分析できるとともに、高い再現性を得ることができる。また、分析装置として誘導結合プラズマ質量分析装置（ＩＣＰ-ＭＳ）を用いることが可能となる。
【００１５】
研磨スラリー中の有機物を分解する方法としては、マイクロウェーブによって加熱する方法を挙げることができる。マイクロウェーブとしては、例えば、１０ＭＨｚ程度（例えば、１３．５６ＭＨｚ）〜１００ＧＨｚ程度、あるいは、２ＧＨｚ程度のものが適応可能である。
【００１６】
また、本発明において、回収工程によって回収された除去工程後の残渣は、分析装置に応じて適切な状態とされ、分析装置によって分析される。例えば、回収工程が、前記除去工程後の残渣を溶媒に定容回収して分析用溶液とする工程であり、前記回収工程後、前記分析用溶液を誘導結合プラズマ質量分析装置により分析する方法とすることができる。ここで用いる溶媒としては、例えば、ＨＦ（２ｗｔ％）／Ｈ２Ｏ２（２ｗｔ％）／Ｈ２Ｏ溶液などが上げられる。
【００１７】
なお、分析装置としては、高い感度で分析できる誘導結合プラズマ質量分析装置（ＩＣＰ−ＭＳ）を用いることが望ましいが、誘導結合プラズマ質量分析装置に限定されるものではなく、黒鉛炉原子吸光分析装置（ＧＦ−ＡＡＳ）などシリコン成分による干渉の受けにくい原子吸光分析装置を用いることもできる。誘導結合プラズマ質量分析装置での分析は、原子吸光分析装置で分析する場合と比較して、検出下限が２〜３桁程度低くなり、非常に高感度で分析できる。
また、本発明のシリコンウェーハ中の汚染物の分析方法は、クリーン度の高い環境で行行なわれる。クリーン度の高い環境として、例えば、クラス１０００以下のクリーンルームで行なうことが望ましい。さらに、分析に使用する溶媒などの薬液調整や、分析対象の洗浄などは、クリーンルーム内に設置された例えば、クラス１００程度のクリーンドラフト内で行なうことが望ましい。
【発明の効果】
【００１８】
本発明によれば、シリコンウェーハを研磨することによって得られた研磨スラリー中の汚染物を分析する方法において、高精度で再現性に優れ、信頼性の高い研磨スラリーの分析方法を提供することができる。
【発明を実施するための最良の形態】
【００１９】
以下、図面を参照して本発明について詳細に説明する。
「第１実施形態」
図１は、本発明のシリコンウェーハの研磨スラリーの分析方法の一例である第１実施形態を説明するための図である。図１に示すシリコンウェーハの研磨スラリーの分析方法では、まず、図１（ａ）に示すように、シリコンウェーハを研磨していない研磨スラリー(
新品のスラリー)及びシリコンウェーハを研磨することによって得られた研磨スラリー１をテフロン（登録商標）からなるビーカーに入れ、ＨＦを添加して研磨スラリー１中に含まれているＳｉＯ２などのシリコン成分を溶解させシリコン溶液とする（溶解工程）。
【００２０】
研磨スラリー１を得るためのシリコンウェーハとしては、いかなるものであってもよく、シリコンウェーハの製造工程やシリコンウェーハを用いた半導体の製造工程におけるどの段階のものでもよい。
【００２１】
次に、図１（ｂ）に示すように、得られたシリコン溶液２を製造用シリコンウェーハ３上に滴下して６０〜１００℃に加熱することにより蒸発乾固して、図１（ｃ）に示すように、残留物４とする（乾燥工程）。
ここで使用する製造用シリコンウェーハ３は、シリコン基板製造工程において最終洗浄工程を経たシリコンウェーハであって、表面およびＢｕｌｋ中に存在する金属などの汚染物が除去されたものである。
製造用シリコンウェーハの表面に存在する金属などの汚染物の除去方法としては、表面酸化膜を除去する方法などが挙げられる。また、製造用シリコンウェーハとしては、ｐ-型またはｎ型のシリコンウェーハを用いることが望ましい。ｐ-，ｎ型のシリコンウェーハは、表面からＢｕｌｋ中に金属などの汚染物が拡散しにくいものであるので、製造用シリコンウェーハとしてｐ-型またはｎ-型のシリコンウェーハを用いることで、汚染物を高い精度で分析できる。
【００２２】
その後、図１（ｄ）に示すように、製造用シリコンウェーハ３上で残留物４を２００〜４００℃に加熱することにより、蒸発乾固させた残留物４中のシリコン成分や完全ではないが有機物を選択的に揮発させる（除去工程）。分子量が軽い有機物については揮発させることが出来るが、分子量が重い元素については揮発させることが出来ない。
その後、製造用シリコンウェーハ３および除去工程後の残渣５を冷却し、気相分解槽の底部にＨＦ液を注入して発生させた気体のＨＦにより、除去工程における加熱によって形成された製造用シリコンウェーハ３上のシリコン酸化膜を分解除去した。
続いて、図１（ｄ）に示す除去工程後の残渣５を、ＨＦ／Ｈ２Ｏ２／Ｈ２Ｏ溶液に定容回収して分析用溶液とすることにより回収（回収工程）する。その後、得られた分析用溶液を原子吸光分析装置により分析する。
第１実施形態の方法においては、蒸発乾固させた残留物４中のシリコン成分を除去するので、高精度で再現性に優れ、信頼性の高い研磨スラリーの分析を行なうことができる。
【００２３】
「第２実施形態」
本発明の第２実施形態において、図１に示す第１実施形態と異なるところは、溶解工程と乾燥工程との間に分解工程を備えるところのみであるので、分解工程のみについて説明し、他の工程についての説明を省略する。
第２実施形態のシリコンウェーハの研磨スラリーの分析方法では、図１（ａ）に示す第１実施形態の溶解工程の後、得られたシリコン溶液２をマイクロウェーブによって加熱することにより、シリコン溶液２中の有機物を分解する（分解工程）。その後、第１実施形態と同様にして、乾燥工程以降の工程を行なう。
この方法では、分解工程によって有機物が分解されるので、誘導結合プラズマ質量分析装置(ＩＣＰ-ＭＳ)を用いる高感度な分析が可能となる。よって、高感度且つ高精度に分析することができる。
【００２４】
「第３実施形態」
図２は、本発明のシリコンウェーハの研磨スラリーの分析方法の他の例である第３実施形態を説明するための図である。図２に示す第３実施形態において、上述した第２実施形態と異なるところは、溶解工程と乾燥工程と除去工程のみであるので、溶解工程、乾燥工程、除去工程のみについて説明し、他の工程についての説明を省略する。
図２に示すシリコンウェーハの研磨スラリーの分析方法では、まず、図２（ａ）に示すように、第１実施形態および第２実施形態と同様、研磨スラリー１をテフロン（登録商標）からなるビーカーに入れ、ＨＦとＨＮＯ３とを添加して研磨スラリー１中に含まれているＳｉＯ２などのシリコン成分を溶解させシリコン溶液とする（溶解工程）。
【００２５】
ここで使用されるＨＦ量およびＨＮＯ３量と研磨スラリー量との関係は、研磨スラリー中に含まれるＳｉＯ２量に応じて適宜決定され、例えば、表２に示すように、研磨スラリー中のＳｉＯ２量が少ない場合には、ＨＦ量、ＨＮＯ３量とも少なくてよいし、研磨スラリー中のＳｉＯ２量が多い場合には、ＨＦ量、ＨＮＯ３量とも多くする必要がある。また、添加するＨＦ量とＨＮＯ３量との割合は、ＨＦ：ＨＮＯ３＝１：０〜１とすることができるが、シリコン成分を効率よく溶解させるためには３：１程度とすることが望ましい。
【００２６】
【表２】
2008020339.tif 000004
【００２７】
そして、第２実施形態と同様に分解工程を行った後、図２（ｂ）に示すように、得られたシリコン溶液２をビーカー６内で１５０〜２００℃に加熱することにより蒸発乾固してシリコンを主成分とする残留物とする（乾燥工程）。
その後、図２（ｃ）に示すように、ビーカー６内にＨＦ/ＨＮＯ３/ＨＣＬからなる薬液を入れ、残留物とともに１５０〜２００℃に加熱することにより、残留物中のシリコン成分やその他の有機物を選択的に分離して除去（除去工程）した。その後、第１実施形態および第２実施形態と同様にして、回収工程以降の工程を行なう。
この方法では、第２実施形態と同様に分解工程によって有機物が分解されるので、誘導結合プラズマ質量分析装置(ＩＣＰ-ＭＳ)を用いる高感度な分析が可能となる。よって、高感度且つ高精度に分析することができる。
なお、第３実施形態においては第２実施形態と同様に分解工程を行なったが、分解工程を行なわず、得られた分析用溶液を原子吸光分析装置により分析してもよい。この場合においても、蒸発乾固させた残留物中のシリコン成分を除去するので、高精度で再現性に優れ、信頼性の高い研磨スラリーの分析を行なうことができる。
【００２８】
「実験例１」
図１に示すシリコンウェーハの研磨スラリーの分析方法を用いて、以下に示すように研磨スラリーの分析を行なった。
まず、図１（ａ）に示すように、シリコンウェーハを研磨していない研磨スラリー及びシリコンウェーハを研磨することによって得られた研磨スラリー１ｍｌをテフロン（登録商標）からなるビーカーに入れ、ＨＦ（３８ｗｔ％）１．５ｍｌを添加してシリコン溶液とした（溶解工程）。
【００２９】
次に、図１（ｂ）に示すように、得られたシリコン溶液を直径２００ｍｍ（８インチ）の製造用シリコンウェーハ３上に滴下して１ｍｌの水溜りを８個形成し、７０℃で１５〜３０分間加熱することにより蒸発乾固して、図１（ｃ）に示すように、残留物４とした（乾燥工程）。
その後、図１（ｄ）に示すように、製造用シリコンウェーハ３上で残留物４を３５０℃で５〜１０分加熱することにより、濃縮液中のシリコン成分を揮発させた（除去工程）。
続いて、図１（ｄ）に示す除去工程後の残渣５をＨＦ（２ｗｔ％）／Ｈ２Ｏ２（２ｗｔ％）／Ｈ２Ｏ溶液1ｍｌに定容回収して分析用溶液とすることにより回収（回収工程）した。その後、得られた分析用溶液を黒鉛炉原子吸光分析装置（ＧＦ−ＡＡＳ）で分析することにより銅とニッケルの濃度を求めた。さらに、同じ研磨スラリーに対して実験例１の同じ分析方法を５回繰り返し、銅とニッケルの濃度を求めた。その結果を図３に示す。
【００３０】
「実験例２」
実験例１と同様にして溶解工程を行った後、最大出力１０００Ｗ、２４５０ＭＨｚのマイクロウェーブによって、表３に示す１〜４のレシピを全て行なう条件で、得られたシリコン溶液を加熱することにより、シリコン溶液中の有機物を分解した（分解工程）。分解工程における最高温度は１６５℃であった。その後、実験例１と同様にして、乾燥工程、除去工程、回収工程を行なった。その後、得られた分析用溶液を誘導結合プラズマ質量分析装置で分析することにより銅とニッケルの濃度を求めた。さらに、同じ研磨スラリーに対して実験例２の同じ分析方法を５回繰り返し、銅とニッケルの濃度を求めた。その結果を図４に示す。
【００３１】
【表３】
2008020339.tif 000005
【００３２】
「実験例３」
図２に示すシリコンウェーハの研磨スラリーの分析方法を用いて、以下に示すように研磨スラリーの分析を行なった。
すなわち、図２（ａ）に示すように、実験例１および実験例２と同様の研磨スラリー１ｍｌをテフロン（登録商標）からなるビーカーに入れ、ＨＦ（３８ｗｔ％）１．５ｍｌとＨＮＯ３（６８ｗｔ％）０．５ｍｌとを添加してシリコン溶液とした（溶解工程）。
そして、実験例２と同様に分解工程を行った後、図２（ｂ）に示すように、得られたシリコン溶液を３ｍｌずつビーカー６に入れ、ビーカー６内で２００℃で30分間加熱することにより乾燥して残留物とした（乾燥工程）。
【００３３】
その後、図２（ｃ）に示すように、ビーカー６内にＨＦ/ＨＮＯ３/ＨＣＬ=１:１:２からなる薬液を１ｍｌ入れ、残留物とともに２００℃で５〜１０分間加熱することにより、残留物中のシリコン成分やその他の有機物を選択的に分離して除去（除去工程）した。その後、実験例２と同様にして、回収工程を行なった。その後、得られた分析用溶液を誘導結合プラズマ質量分析装置で分析することにより銅とニッケルの濃度を求めた。さらに、同じ研磨スラリーに対して実験例３の同じ分析方法を５回繰り返し、銅とニッケルの濃度を求めた。その結果を図５に示す。
【００３４】
「実験例４」
以下に示すように研磨スラリーの分析を行なった。
まず、実験例１〜実験例３と同様の研磨スラリー１ｍｌをテフロン（登録商標）からなるビーカーに入れ、ＨＦ（３８ｗｔ％）１．５ｍｌを添加してシリコン溶液とした。次に、得られたシリコン溶液を黒鉛炉原子吸光分析装置（ＧＦ−ＡＡＳ）で分析することにより銅とニッケルの濃度を求めた。さらに、同じ研磨スラリーに対して実験例４の同じ分析方法を５回繰り返し、銅とニッケルの濃度を求めた。その結果を図６に示す。
【００３５】
図６より、実験例４では、銅濃度もニッケル濃度も再現性が悪く、１０ｐｐｂ程度の濃度を検出する場合の信頼性が低いことがわかる。
これに対し、図３〜図５に示す実験例１〜実験例３では、実験結果が安定しており、実験例４と比較して非常に再現性が良いことが確認できた。また、実験例１〜実験例３では、１０ｐｐｂ程度の低い濃度を検出する場合であっても、実験例４と比較して十分に高い信頼性が得られることが確認できた。
さらに、実験例２および実験例３では、分解工程によって有機物が分解されることにより、誘導結合プラズマ質量分析装置での分析が可能とされているため、原子吸光分析装置で分析した実施例1と比較して、非常に高感度で分析できることが確認できた。
【図面の簡単な説明】
【００３６】
【図１】図１は、本発明のシリコンウェーハの研磨スラリーの分析方法の一例である第１実施形態を説明するための図である。
【図２】図２は、本発明のシリコンウェーハの研磨スラリーの分析方法の他の例である第３実施形態を説明するための図である。
【図３】図３は、実験例１の結果を説明するための図であり、銅とニッケルの濃度を示したグラフである。
【図４】図４は、実験例２の結果を説明するための図であり、銅とニッケルの濃度を示したグラフである。
【図５】図５は、実験例３の結果を説明するための図であり、銅とニッケルの濃度を示したグラフである。
【図６】図６は、実験例４の結果を説明するための図であり、銅とニッケルの濃度を示したグラフである。
【符号の説明】
【００３７】
１…研磨スラリー、２…シリコン溶液、３…製造用シリコンウェーハ、４…濃縮液、５…残渣、６…ビーカー。
【図１】
2008020339.tif 000006
【図２】
2008020339.tif 000007
【図３】
2008020339.tif 000008
【図４】
2008020339.tif 000009
【図５】
2008020339.tif 000010
【図６】
2008020339.tif 000011